Brevet FR2110268A1 — publié le 19720602

" • • 71 35881 2110268 La présente invention concerne des compositions pour la mise en plis des che\eux. On utilise dans l'art de la mise en plis des cheveux des procédés correspondant à deux types de principes, l'un de ces prin-5 cipes implique une ondulation permanente. On modifie de façon sensiblement permanente la configuration des cheveux à l'aide d'agents chimiques qui réagissent avec des fibres pour obtenir la configuration voulue d'ondulation permanente. L'autre principe consiste à • conférer une mise en plis temporaire aux fibres des cheveux par ap-10 plication de laques ou de compositions polymères pour maintenir les . fibres dans une position prédéterminée. Les principales propriétés que 1* on souhaite pour des compositions de mise en plis temporaire des cheveux sont une rétention élevée des boucles ou frisures de l'ondulation, la résistance à 15 l'accumulation d'électricité statique» l'aptitude à un coup de peigne ou un démêlage facile, et un brillant ou éclat élevé. Les compositions pour une mise en plis temporaire des cheveux comprennenl de façon typique des solutions de polymères et copolymères de la vinyl-pyrrolidone,et des sels polymères comportant des groupes acide 20 et ammonium quaternaire. Selon la présente invention, la Demanderesse propose des compositions pour la mise en plis temporaire des cheveux. Ces compositions ont un excellent comportement antistatique, permettent de bien démêler les cheveux et ont un bon brillant ; elles sont fa-25 cilement enlevées des fibres capillaires par un shampooing,mais elles ne perdent pas leur excellente rétention des ondulations dans des conditions d'humidité relative élevée. Il a été trouvé que lorsqu'on applique aux fibres des cheveux certains polymères ampholytes ou de type "zwitterion", ces polymères procurent une 30 très grande rétention de l'ondulation à des humidités relatives élevées, mais sont facilement enlevés par un shampooing. .la Selon l'invention, une composition pour/mise en plis temporaire de cheveux comprend une solution contenant environ 0,25 à environ 10 /» en poids d'un polymère ampholyte contenant des fonction 35 carboxylate et ammonium. Des monomères ampholytes utiles pour fournir des homopoly-mères et des copolymères convenant pour la mise en plis répondent à la formule générale : COPY 71 35881 2110268 Rp 0 J I R1 (CH2)X—S-N (CH2)y C 0 R3 où R^ représente un groupe insaturé polymérisable, qui permet l'ho-mopolymérisation du monomère ou la copolymérisation avec d'autres . monomères polymérisables. On choisit de préférence de tels groupes 5 insaturés polymérisables dans l'ensemble constitué par les groupes acrylate, méthacrylate, acrylamide et méthacrylamide. x_ et _y_ représentent chacun un nombre entier valant 1 à 3» inclusivement, ce qui donne des groupes méthylène, éthylène ou propylène dans le squelette du polymère ; des groupes ayant plus de 3 atomes de car-10 bone diminuent la solubilité du polymère résultant dans l'eau, de sorte que ce polymère n'est alors plus du tout utile dans une composition pour la mise en plis des cheveux. R2 et R^ représentent chacun des radicaux alkyle qui sont des radicaux méthyle, éthyle.ou prcpyle 5 des radicaux alkyle plus volumineux diminuent également 15 la solubilité du polymère dans l'eau. Des monomères ampholytes typiques f utiles pour préparer des homopolymères ou copolymères pouvant servir dans les compositions pour la mise en plis des cheveux selon l'invention sont, par exemple, des bétaïnes du type j3-méthacryloxyéthyl-|3-diméthylammonio-propionate et du type 0-20 méthacrylamidoéthyl-p-diméthyl-ammonio-propionate, que l'on appelera ci-après p-méthacryloxyéthyl-p-diméthylammonio-propionate-bétaïne et p-méthacrylamidoéthyl-p-diméthylammonio-propionate-bétaïne. On peut préparer par des procédés connus en pratique des monomèrss ampholytes du type précité. 25 Comme mentionné ci-dessus, on peut homopolymériser les mo nomères ampholytes ou bien les copolymériser avec d'autres monomères polymérisables pour obtenir les po.lymères ampholytes utiles pour la mise en plis des cheveux, l'effet du groupe arnpholyte ou de type "z'witterion" restant efficace, même lorsqu'on utilise des 30 proportions relativement grandes du comonomère. En règle générale, pour obtenir les résultats les plus efficaces, la portion qui n'est pas constituée par 1'arnpholyte dans le copolymère voulu doit représenter moins d'environ 90 c/° en poids, et de préférence moins d'environ 80 °/o en poids, pour conserver les propriétés nécessaires 35 pour la mise en plis ou la fixation des cheveux.Des monomères hy-drosolubles typiques convenant pour la copolymérisation sont,par ' COPY 71 35881 2110268 exemple, la vinylpyrrolidone, 1'acrylate de diméthylaminoéthyle, le méthacrylate de diméthylaminoéthyle, 1*acrylate de diéthylaciino-éthyle, et le méthacrylate de diéthylaminoéthyle. On peut également copolymériser avec les monomères ampho-5 lytes précités d'autres monomères qui ne sont pas hydrosolubles comme, par exemple, l'acétate de vinyle pour obtenir des copolymères • utiles pour la mise en plis des cheveux. Cependant, on utilise nettement moins de monomères non ampholytes de ce type afin de maintenir la solubilité requise. 10 D'autres polymères ampholytes contenant des fonctions car- boxylate et ammonium, et qui sont utiles dans l'invention, sont les sels d'acides neutralisés à l'intérieur de la molécule et que l'on obtient en copolymérisant une aminé insaturée avec un acide carbo-xylique insaturé. Ces sels d'acides neutralisés à l'intérieur de 15 la molécule répondent à la formule générale : fi fî CH2 F c = o co? l V 20 (CH^ R;> e4 où R.j et ^2 représentent chacun un atome d'hydrogène ou un radical méthyle ; R^ et R^ représentent chacun un atome d'hydrogène ou un radical alkyle, la somme totale -des atomes de carbone présentsydans 25 R^ et R^ n'excédant pas 6 ; W représente un atome d'azote ou d'oxygène ; et z représente un nombre entier valant 1 à 3 inclusivement. Des sels préférés d'acides neutralisés à l'intérieur de la molécule sont les copolymères de l'acide acrylique ou de l'acide mé-thacrylique avec le méthacrylate de diméthylaminoéthyle, 1'acrylate 30 de diméthylaminoéthyle, le méthacrylate de diéthylaminoéthyle ou l'acrylate de diéthylaminoéthyle. Ces sels d'acides neutralisés à l'intérieur de la molécule peuvent contenir d'autres/rron-.acres copo-lymérisables et peuvent contenir des fonctions ammonium ou carboxy-late en excès par rapport aux proportions stoechiométriques néces-35 saires pour obtenir la neutralisation interne (ou à l'intérieur de la molécule). Pour qu'une solution de polymère arnpholyte soit utile pour COPY 4 71 35881 2110268 la mise en plis des cheveux, elle doit être suffisamment visqueuse pour rester sur les fibres des cheveux lorsqu'on l'applique sur ces fibres, mais elle doit être suffisamment fluide ou diluée pour mouiller efficacement les fibres des cheveux. On a trouvé que 5 les polymères ampholytes précités, qui contiennent des fonctions carboxylate et ammonium et sont utiles pour la.mise en plis des. cheveux, ont une viscosité d'environ 100 à environ 100 000 cPo, de préférence environ 1000 à environ 25 000 cPo lorsqu'on fait la détermination à l'aide d'un viscosimètre "Brookfield" dans le cas 10 d'une solution aqueuse à 24 $ d'extrait sec. On a trouvé que les polymères ampholytes sont extrêmement efficaces pour fournir des . compositions ayant d'intéressantes propriétés de fixation eu de; ^ mise en plis des cheveux lorsqu'on dilue ces polymères jusqu'à une proportion d'environ 0,25 à environ 10 c/o en poids dans de l'eau, 15 de préférence environ 1 à environ 5 en poids. On peut utiliser de l'alcool comme cosolvant avec l'eau, en particulier lorsque le polymère arnpholyte est un copolymère contenant des monomères qui ne sont pas solubles dans l'eau. Des polymères dont les viscosités sont supérieures à celles mentionnées ci-dessus ou bien des solu-20 tions pour la mise en plis des cheveux et qui ont une plus forte teneur en polymère arnpholyte fournissent une ondulation plus raide qui est plus difficile à démêler et donnent au cours de leur application une allure glissante aux fibres des cheveux. Il a été également trouvé que l'addition d'une faible quan-25 tité de polymère arnpholyte à des compositions hydrosolubles pour la mise en plis des cheveux selon la technique antérieure, améliore leur rétention de l'ondulation et leur comportement antistatique. L'addition d'une proportion aussi faible que 0,25 a/° en poids dé polymère arnpholyte à une composition pour la mise en plis des che-30 veux s'est avérée efficace. Des additions de polymère arnpholyte fournissant des compositions ayant une teneur en extrait sec supérieure à 10 c!° en poids environ, accroissent les difficultés du démêlage et leur font atteindre des niveaux excessivement élevés. L'efficacité des polymères ampholytes à servir dans des 35 compositions pour la mise en plis de cheveux se détermine facilement par un essai de rétention de l'ondulation qui donne également des renseignements concernant le comportement antistatique, l'aptitude au démêlage et le brillant ou l'éclat. Pour conduire l'essai, 71 35881 5 2110268 on effectue un shampooing sur des cheveux ( d'environ 15 cm de longueur) d'un poids prédéterminé, on rince les cheveux avec de l'eau saturée de la composition respective pour la mise en plis ou la fixation des cheveux»que l'on soumet aux essais, puis l'on pei-5 gne 4 fois une mèche de cheveux. On enroule ensuit^chaque mèche de cheveux sur un rouleau ou bigoudi, on fixe à l'aide d'épingles à cheveux et l'on sèche ensuite à 60°C pendant 2 heures et demie environ. Immédiatement après le séchage, on déroule les mèches de cheveux des rouleaux et l'on peigne 5 fois avec une brosse, après 10 quoi la mèche ondulée d'essai est prête pour la détermination de la rétention de l'ondulation. On prépare dix mèches de cheveux pour chaque composition pour la fixation ou la mise en plis des cheveux, que l'on doit essayer. On note la longueur initiale des cheveux démêlés et l'on 15 place les mèches d'essai dans un environnement ou irilieu d'essai à humidité relative élevée (on utilise dans les expériences du présent mémoire une humidité relative d'environ 85 5° à la température d'environ 24°C durant une heure). On observe la variation de la longueur de l'ondulation immédiatement après la période de 20 temps de séjour dans l'enceinte humide, le pourcentage de rétention de l'ondulation se calculant par la formule : L - Lt c/o de rétention de l'ondulation = x 100 L " L° , oti L est la longueur des cheveux entièrement allongés, est la longueur des cheveux ondulés avant exposition au milieu humide et 25 Lq est la longueur des cheveux après exposition au milieu de forte humidité. Des facteurs comme l'humidité régnant dans l'étuve de séchage, etc., font que les résultats sont un peu différents po vr des essais conduits à des dates différentes ; on compare donc toutes les compositions par rapport à un échantillon témoin évalué 30 en même temps. On divise ensuite le pourcentage de rétention de l'ondulation dans le cas de chaque composition pour la mise en plis des cheveux»par le pourcentage de rétention de l'ondulation pour l'échantillon témoin,et l'on multiplie le résultat obtenu par 100 pour avoir la rétention relative de l'ondulation. On a utilisé la 35 composition de l'exemple 1 coince témoin dans chaque cas. 71 35881 2110268 Les exemples suivants, dans lesquels toutes les parties sont en poids sauf indication contraire, illustrent des préparations de compositions pour la mise en p?is de cheveux selon l'invention, sans en limiter cependant le cadre. 5 Exemple 1 A titre de témoin, on prépare un poly(méthacrylate de di- i méthylaminoéthyle) entièrement quaternisé par du bromure de méthyle , j et l'on évalue le polymère sous la forme d'une lotion pour la mise en plis ou la fixation des cheveux contenant 3 i° en poids de solides ' 10 dans de l'eau. Lorsqu'on effectue des essais selon le procédé décrit ci-dessus, on obtient une rétention relative de l'ondulation | égale à 100. Exemple 2 Cet exemple illustre la préparation d'une composition pour 15 la mise en plis de cheveux utilisant un polymère arnpholyte constitué par un copolymère, selon le rapport molaire 80 î 20, de métha-crylate de diméthylaminoéthyle et de P-méthacryloxyéthyl-P-dimé- , thylammoniopropionate-bétaïne. Dans un récipient de polymérisation, muni d'un agitateur, 20 d'une admission d'azote, d'un thermocouple et d'une ampoule à robinet, on introduit 2842 g d'eau, 315,2 g d'une solution aqueuse à 37 i° d'acide chlorhydrique, 618 g de méthacrylate de diméthylaminoéthyle et 225,2 g de (3-diméthyl-p-méthacryloxyét'hylammoniopropionate- ! I bétaïne. Tout en agitant, on fait le vide dans le récipient conte- j 25 nant la solution jusqu'à obtention-de l'ébullition pendant 30 minu- [ tes environ ; on purge le récipient à l'azote et l'on chauffe la solution jusqu'à 60°C durant 16 heures au cours desquelles on ajoute en 4 portions égales, à 30 minutes environ d'intervalle, 130 ml d'eau contenant 40 g de K^S^g. La solution de polymère que l'on 30 obtient présente une viscosité de 16 600 cPo à 25°C (viscosimètre "Brookfield", broche n° 4 à 30 tours par minute). ! ci'ums | On évalue le polymère, sous forme/solution à 3 i° de solides ; dans l'eau, comme résine pour la mise en plis ou la fixation des cheveux en appliquant le procédé d'essai décrit ci-dessus.On ob-35 tient une rétention relative d'ondulation de 148, une possibilité modérée de démêlage, un bon brillant et une faible rétention d'élec- ; tricité statique. £OPY 71 35881 7 2110268 ' ' Exemple 3 • Cet exemple décrit la préparation d'un homopolymère de p-diméthyl-p-méthacryloxyéthylammoniopropionate-bétaïne, et l'essai d'une composition pour la mise en plis "des cheveux, préparée 5 à partir de cet homopolymère. .dans Dans un récipient de polymérisation, équipé comme/1'exemple 2, on introduit 200 g de t3-diméthyl-j3-méthacryloxyéthyl-ammo-niopropionate-bétaïne dissoute dans 800 ml d'eau distillée èt 1 g de ; on fait le vide dans le récipient contenant 10 la solution pour faire bouillir le solvant sous pression réduite pendant 10 minutes environ. On fait ensuite régner une pression . d'azote dans le récipient et l'on chauffe jusqu'à 60°C durant 3 heures environ, la solution limpide de polymère que l'on obtient â une viscosité de 21 500 cPo (viscosimètre "Brookfield", broche 15 N° 4, 12 tours par minute). On évalue le polymère, sous forme de composition: aqueuse à 4 $ de solides, comme résine pour la mise en plis ou la fixation des cheveux en appliquant le procédé d'essai antérieurement décrit ; on obtient une rétention relative de l'ondulation de 154, des bou-20 cles modérément fermes, une possibilité modérée de démêlage, un bon brillant et une faible rétention d'électricité statique. Exemple 4 Cet exemple décrit la préparation d'un copolymère de l'acide acrylique et du méthacrylate de diméthylaminoéthyle selon un rapport 25 molaire de 50:50, et l'essai d'une composition pour la mise en plis des cheveux»préparée à partir de ce copolymère. Dans un récipient de polymérisation, équipé comme dans l'exemple 2, on introduit 68,6 g de méthacrylate de diméthylaminoéthyle, 31,4 g d'acide acrylique, 400 g d'eau distillée,. 0,4 g de K^S^Og, et l'on fait le 30 vide dans le récipient pour obtenir quelques minutes d'ébullition. On fait ensuite régner une pression d'azote dans le récipient et l'on chauffe jusqu'à 60°C. Lorsque le mélange épaissit, on le dilue avec de l'eau jusqu'à une teneur de 6,7 i° en solides. Cette solution a une viscosité de 600 cPo à 25°C (viscosimètre "Brookfield", bro-35 che N°3 à 30 tours par minutes). On évalue le polymère, sous forme d'une solution à 4 f3 de s lides dans de l'eau, comme résine pour la mise en plis des cheveux par le procédé d'essai décrit ci-dessus. On obtient une rétention COPY 71 35881 2110268 .relative d'ondulation de 153» une possibilité modérée de démêlage, un bon brillant et une faible rétention d'électricité statique. Exemple 5. Cet exemple décrit la préparation d'un copolymère, selon le 5 rapport molaire de 80:20, de (3-diméthyl-j3-méthacryloxyéthylammonio-propionate-bétaïne et d'acétate de vinyle, et l'essai d'une composition pour la mise en plis des cheveux, préparée à partir de ce copolymère. Dans un récipient de polymérisation, équipé comme dans 10 l'exemple 2, on introduit 45,7 g de P-diméthyl-P-méthacryloxyéthyl-ammoniopropionate-bétaxne, 180 g d'eau distillée, 4,3 g d'acétate de vinyle dans 20 g de méthanol, 0,4 g de K2S20g, et l'on met la solution sous vide jusqu'à ébullition pendant quelques minutes. On fait régner dans le récipient une pression d'azote et l'on chauf-15 fe jusqu'à 60°C durant 4 heures. On ajoute 100 g supplémentaires d'eau lorsque la solution devient trop visqueuse pour une agitation efficace. On évalue le polymère comme résine pour la mise en plis de cheveux par le procédé d'essai décrit ci-dessus que l'on applique à •contenant 20 une solution hydro-alcoolique à 2 ?£ de solides,/20 fo en poids d'alcool éthylique. On obtient une rétention relative d'ondulation de 155» une aptitude modérée au démêlage, un bon brillant et une faible rétention d'électricité statique. Exemple 6 25 Cet exemple décrit la préparation d'un copolymère, selon le rapport molaire de 50:50, de [3-diméthyl-P-méthacryloxyéthyl-ammonio-propionate-bétaïne et de triméthyl-méthacryloxyéthyl-ammonio-méthyl-sulfate, et l'essai d'une composition pour la,Aise en plis des cheveux préparée à partir de ce copolymère. , .comme 30 Dans un recipient de polymérisation, équipé/dans l'exem ple 2, on introduit 28,6 g de p-diméthyl-(3-méthacryloxyéthyl-ammonio-propionate-bétaïne, 88,9 g de solution aqueuse, à 40 $ de solides, de triméthyl-méthacryloxyéthyl-ammonio-méthylsulfate, 202,5 g d'eau distillée et 0,235 g de KgS^Og. On fait le vide dans le récipient 35 contenant la solution jusqu'à son ébullition, puis on fait régner dans ce récipient une pression d'azote et l'on chauffe jusqu'à 60°C durant 2 heures. Sous forme d'une composition à 4 f» de solides dans de l'eau, COPY 71 35881 9 2110268 ' ' le polymère donne une lotion excellente pour la mise en plis' des cheveux, ayant une excellente rétention de l'ondulation, un bon brillant, une aptitude modérée au démêlage et une faible rétention d'électricité statique. 5 Exemple 7 On prépare,par les techniques décrites dans l'exemrle 6,un copolymère,selon le rapport molaire de 80:2(^de (3-diméthyl-P~métha-cryloxyéthylammoniopropionate-bétaïne et de triméthyl-méthacryloxy— éthyl-ammoniométhylsulfate, et l'on essaie ce copolymère sous forme 10 d'une composition pour la mise en plis de cheveux, comportant 4 i° de solides dans de l'eau. On trouve que le polymère donne une excellente lotion pour la mise en plis des cheveux ; cette lotion a .une excellente rétention de l'ondulation, un bon brillant, une bonne aptitude au démêlage et une faible rétention d'électricité statique. 15 Exemple 8 Cet exemple décrit la préparation d'un homopolymère de P-diméthyl-P-méthacrylamidoéthyl-ammoniopropionate-bétaïne, et 1'essai d'une composition pour la mise en plis, préparée à partir de cet homopolymère. 20 Dans un récipient de polymérisation, équipé comme dans l'exetr pie 2, on introduit 60 g de p-diméthyl-p-méthacrylamidoéthyl-ammonio-propionate-bétaïne, 240 g d'eau distillée et 0,3 g de K^S^Og. On met la solution sous vide jusqu'à ébullition, puis on fait régner dans le récipient une pression d'azote et l'on chauffe jusqu'à 60°C 25 durant 16 heures, la viscosité dé la solution à 20 d'extrait sec» est de 191 cPo (viscosimètre "Brookfield11, broche lï° 2, 30 tours par minute). On évalue, par le procédé d'essai décrit ci-dessus, l'aptitude du polymère à constituer, sous forme d'une solution à 3 ia 30 d'extrait sec dans de l'eau, une lotion pour la mise en plis des cheveux. On obtient une rétention relative de l'ondulation de 130, une possibilité modérée de démêlage, un bon brillant et une faible rétention d'électricité statique. Exemple 9 35 On prépare une composition pour la fixation ou la mise en plis des cheveux ; cette composition contient 2,75 "/<> en poids de pol vinyl -pyrrolidone et 0,25 en poids du polymère de l'exemple 3 dans de l'eau, lors d'essais effectués selon le procédé décrit ci- | COPY 10 71 35881 2110268 dessus, on trouve que la composition présente une rétention relative de 1*ondulation de 106. Exemple 10 Pour servir de témoin à la composition de l'exemple 9» on soumet aux essais, selon le procédé décrit ci-dessus, une lotion pour la mise en plis de cheveux, contenant 3 i° en poids de polyvinyl-pyrrolidone. On trouve que cette lotion présente une rétention relative de l'ondulation de 86. 71 35881 2110268 REVERDIGATIONS • 1. Composition comportant un ou plusieurs polymères pour la. mise en plis ou la fixation de cheveux, caractérisée en ce qu'elle comprend une solution contenant environ 0,25 à environ 10 en 5 poids d'un polymère arnpholyte ou de type "zwitterion" contenant des groupes fonctionnels carboxylate et ammonium et présentant,, sous forme de solution à 24 ^ d'extrait sec dans de l'eau, une viscosité comprise entre environ 100 et environ 100 000 cPo lorsqu'on effec- -tue la mesure à l'aide d'un viscosimètre "Brookfield". 10 2. Composition pour la mise en plis de- cheveux selon la re- • vendication 1, caractérisée en ce que le polymère arnpholyte que contient la solution résulte de l^polymérisation d'un monomère de-formule : ?2 ? 15 - E, (OHj)j (CH2)- 0 0® e3 (où R.j représente un groupe insaturé polymérisable ; x et .y sont chacun un nombre entier valant 1 à 3 inclusivement ; et R2 et R^ représentent chacun un radical .alkyle qui est un radical méthyle, 20 éthyle ou propyle). 3. Composition selon la revendication ?,caractérisée en ce que R,j est choisi dans l'ensemble/constitué par les radicaux acrylate, méthacrylate, acrylamide et méthacrylamide. 4. Composition selon la revendication 3» caractérisée en ce 25 que x et 2. valent chacun 2. 5. Composition selon la revendication 4, caractérisée en ce que R2 et R^ sont chacun un radical méthyle. 6. Composition selon la revendication 1, caractérisée en ce que la solution contient environ 0,25 à environ 10 ?<> en poids 30 d'un polymère arnpholyte de formule : ■ ?i CHtj C CHg- C ® 0 t 35 (AH2)z E^ffl R4 (où Rj et R2 représentent chacun un atome d'hydrogène ou un radical méthyle ; R^ et R^ représentent chacun un atome d'hydrogène ou un 71 35881 2110268 radical alkyle, la somme totale des atomes de carbone présents aans R^ et R^ n'excédant pas 6 ; W est un atome d'azote ou d'oxygène ; et z est un nombre entier valant 1 à 3 inclusivement). 7. Composition selon la revendication 6, caractérisée en ce 5 que le polymère contient des groupes fonctionnels ammonium ou carboxylate en excès par rapport aux proportions stoechioniétriques. nécessaires pour obtenir une neutralisation interne. 8. Composition pour la mise en plis de cheveux selon la revendication 6, caractérisée en ce que Te polymère est la p-métha- 10 cryloxyéthyl-P-diméthyl-ammoniopropionate-bétaïne, ce polymère présentant une viscosité comprise entre environ 100 et environ 100 000 cPo lorsqu'on effectue la détermination à l'aide d'un . viscosimètre "Brookfield" sur une solution aqueuse à 24 i° de ce polymère. 15 9« Composition selon la revendication 8, caractérisée en ce que le polymère de la bétaïne est un homopolymère. .10. Composition selon la revendication 8, caractérisée en ce que le polymère de la bétaïne est un copolymère avec le méthacrylate de diméthylaminoéthyle. 20 11. Composition pour la mise en plis ou la fixation des cheveux selon la revendication 1, caractérisée en ce que la solution est une solution aqueuse contenant environ 1 à environ 5 i° . en poids d'un copolymère constitué selon un rapport molaire de 80/20 de méthacrylate de diméthylaminoéthyle et de p-méthacryloxyéthyl- 25 P-diméthylammoniopropionate-bétaïne, neutralisé à 80 ?<> par de l'acide chlorhydrique, ce copolymère ayant une viscosité comprise entre environ 1 000 et environ 25 000 cPo lorsqu'on effectue la détermination à l'aide d'un viscosimètre "Brookfield" sur une solution à 24 i° en poids de solides. 30 12. Procédé perfectionné pour effectuer une mise en plis temporaire de cheveux, caractérisé en ce qu'on applique les stades successifs consistant à mouiller les cheveux, à appliquer une composition pour la fixation ou la mise en plis de cheveux comprenant une solution d'un polymère arnpholyte ou de type zwitterion conte- 35 nant des groupes fonctionnels carboxylate et ammonium, à arranger les cheveux ou la chevelure. en une configuration voulue, et à sécher la chevelure. 13. Procédé selon la revendication 12, caractérisé en ce que COPY 13 ■ 71 35881 2110268 le polymère ampholjte résulte, de la polymérisation d'un monomère de formule : R? 0 R— (Cïïg)— (0E2)J 5 % • (où R^ représente un groupe insaturé polymérisable ; x et ^ sont • chacun un nombre entier valant 1 à 3 inclusivement ; et R. et S, 2 ;> représentent chacun un radical alkyle qui est un radical méthyle, éthyle ou propyle). 10 14. Procédé selon la revendication 12,- caractérisé en ce que le polymère arnpholyte répond à la formule générale -CHg ; 0 CH5 C 2 1 2 I fC) C = 0 C0o w I 2 J 15 ¥ (?H2)a E3 ~R4 (où E.^ et Rg représentent chacun un atome d •hydrogènç'bu un radical méthyle ; et R^ représentent chacun un atome d'hydrogène ou un 20 radical alkyle, la somme totale des atomes de carbone présents dans R^ et R^ n'excédant pas 6 ; W est un atome d'azote ou d'oxygène ; et z est un nombre entier valant 1 à 3 inclusivement). 15. Procédé selon la revendication 12, caractérisé en ce que le polymère dérive d'une (3-méthacryloxyéthyl-P-diméthylaramonio- 25 propionate-bétaïne ayant une viscosité comprise entre environ 1000 et environ 25 000 cPo lorsqu'on effectue la détermination à l'aide d'un viscosimètre "Brookfield" sur une solution à 24 de solides. 16. Procédé selon la revendication 12, caractérisé en ce que le polymère est un copolymère, selon le rapport molaire de 80:20 30 de méthacrylate de diméthylaminoéthyle et de p-méthacryloxyéthyl-p-diméthylammoniopropionate-bétaïne, ayant une viscosité comprise entre environ 1000 et environ 25 000 cPo lorsqu'on effectue la détermination à l'aide d'un viscosimètre "Brookfield" sur une solution à 24 /ô de solides. 35 17. Lotion perfectionnée pour la mise en plis ou le fixa tion des cheveux, comprenant une solution aqueuse d'un polymère hydrosoluble et caractérisée en ce que cette lotion comporte environ 0,25 à environ 10 $ en poids d'un polymère arnpholyte ou de type "zwitterion" contenant des groupes fonctionnels carboxylate COPY 14 71 35881 2110268 et des groupes fonctionnels ammonium. 18. Copolymère de méthacrylate de diméthylaminoéthyle,d'une part, et de p-méthacryloxyéthyl-p-diméthylammoniopropionate-bétaïne, d'autre part» caractérisé en ce que ce copolymère contient moins de 5 90 c/o en poids de méthacrylate de diméthylaminoéthyle et en ce que sa solution aqueuse à 24 $ en poids d'extrait sec présente une viscosité comprise entre environ 100 et environ 100 000 cPo lorsqu'on effectue la détermination à l'aide d'un viscosimètre "Brookfield". 19. Homopolymère de P-méthacryloxyéthyl-jB-diméthylammonio-10 propionate-bétaïne, caractérisé en ce que sa solution aqueuse à 24 d'extrait sec en poids, présente une viscosité comprise entre environ 100 et environ 100 000 cPo lorsqu'on effectue la détermination à l'aide d'un viscosimètre "Brookfield". 20. Copolymère d'acide acrylique et de méthacrylate de di- aqueuse 15 méthylaminoéthyle, caractérisé en ce que sa solution/à 24 7° en poids d'extrait sec présente une viscosité comprise entre environ 100 et environ 100 000 cPo lorsqu'on effectue la détermination à l'aide d'un viscosimètre "Brookfield". 21. Copolymère selon la revendication 20, caractérisé en 20 outre en ce que les monomères sont présents selon des rapports molaires sensiblement stoechiométriques. 22. Copolymère d'acétate de vinyle,d'une part, et de p-. mé tha cryloxyéthyl-p-diméthylammoniopropionate-bétaïne, d'autre part, contenant moins de 80 CA en poids d'acétate de vinyle et carac— 25 térisé en ce que sa solution aqueuse à 24 $ d'extrait sec en poids présente une viscosité comprise entre environ 100 et environ 100 000 cPo lorsqu'on effectue la déteimination à l'aide d'un viscosimètre "Brookfield". 23. Copolymère de triméthyl-méthacryloxyéthyl-ammoniométhyl-30 sulfate,d'une part, et de p-diméthyl-p-méthacryloxyéthylammonio- propionate-bétaïne, d'autre part, contenant moins de 90 y» en poids du méthylsulfate monomère et caractérisé,en outre ,en ce que. sa solution aqueuse à 24 CJ° d'extrait sec en poids présente une viscosité comprise entre environ 100 et environ 100 000 cPo lorsque la déter-35 mination est faite à l'aide d'un viscosimètre "Brookfield".